(57)【要約】【課題】外壁用の塗料に関し、産業廃棄物として処理業者に出されていた廃瓦と廃塗料との両方を再利用する技術手段を提供することにより、廃棄物の量を大幅に減少させる。【解決手段】廃瓦の微粉末（粒径３ｍｍ以下）と、弾性アクリルエマルジョン廃塗料とを混合して外壁用の塗料として再利用する。混合割合は、重量比で１：１とするのが最も好ましいが、廃瓦の微粉末２０〜５０重量％とアクリルエマルジョン廃塗料５０〜８０重量％の混合割合とすることが可能である。得られる塗料は、熱伝導率が小さく、断熱効果がある。また、廃瓦の微粉末の角が弾性アクリルエマルジョン廃塗料で被覆されるため、塗装面が粗面であっても擦られた肌や物を傷つけることがない。更に、瓦特有の色彩が弾性アクリルエマルジョン廃塗料の色彩と融合して、塗布された壁面に美しい外観を付与できる。【選択図】なし【特許請求の範囲】
【請求項１】
粒径３ｍｍ以下の廃瓦の破砕微粉末と弾性アクリルエマルジョン廃塗料との混合物からなる外壁用塗料。
【請求項２】
粒径３ｍｍ以下の廃瓦の破砕微粉末２０〜５０重量％と弾性アクリルエマルジョン廃塗料５０〜８０重量％との混合物からなる外壁用塗料。
【発明の詳細な説明】
【技術分野】
【０００１】
この発明は、廃瓦とアクリルエマルジョン廃塗料を再生利用した外壁用の塗料に関するものである。
【背景技術】
【０００２】
屋根瓦の葺き替えや住宅の取り壊しの際に、大量の廃瓦が出てくる。従来、この廃瓦は、瓦礫として最終処理場で埋め立てられていた。近年、廃棄物を少なくして資源の再利用を図るという観点から、廃瓦を破砕して道路の舗装材の骨材として用いることが、多く提案されている。
【０００３】
この発明の出願人は、廃瓦を破砕機で直径１０〜１５ｍｍに破砕してチップ状としたものを庭園や植え込みに敷設することを提案してきた。地表面にチップ状の廃瓦を敷設することにより、庭園に美観を付与し、雑草が生えるのを防止できるという効果がある。
【０００４】
廃瓦をチップ状に破砕する際に、廃瓦の微粉末が発生する。このような微粉状の廃瓦（直径０．１〜３ｍｍ）については、従来未利用であったが、下記特許文献１には、このような微粉状の廃瓦とセメントとの混合物からなる外壁用塗料が提案されている。
【０００５】
一方、塗料の調色を行う際に、廃塗料が発生する。すなわち、塗料の色を所定の色にするために顔料などを加えたり色の異なる塗料を混合するときに、顔料や塗料の配合割合を変えて所定色の塗料が得られるようにするが、配合割合が不適切だったものが、廃塗料となる。この廃塗料は、塗料本来の組成や特性を備えているが、色が合わないために廃棄されている。外壁用塗料として広く用いられている弾性ないし高弾性アクリルエマルジョン塗料（この明細書及び特許請求の範囲では両者を含めて「弾性アクリルエマルジョン塗料」という。）についてもこの種の廃塗料が発生しており、従来は産業廃棄物として廃棄されていた。
【特許文献１】特開２００２‐３０８６５６号公報
【発明の開示】
【発明が解決しようとする課題】
【０００６】
この発明は、今まで産業廃棄物として処理業者に出されていた廃瓦と廃塗料との両方を再利用する技術手段を提供することにより、廃棄物の量を大幅に減少させることを課題としている。
【課題を解決するための手段】
【０００７】
この発明は、産業廃棄物として廃棄されていた廃瓦の微粉末（粒径３ｍｍ以下）と、同じく今まで産業廃棄物であった色違いの弾性アクリルエマルジョン廃塗料とを混合して外壁用の塗料として再利用することにより、上記課題を解決したものである。廃瓦の微粉末とアクリルエマルジョン廃塗料の混合割合は、重量比で１：１とするのが最も好ましいが、廃瓦の微粉末２０〜５０重量％とアクリルエマルジョン廃塗料５０〜８０重量％の混合割合とすることが可能である。例えば、廃瓦の微粉末１５ｋｇと弾性アクリルエマルジョン廃塗料１５ｋｇに水２００ｃｃを加えて一単位の製品とする。
【０００８】
廃瓦の微粉末の混合割合が多いものは、塗装したときの色調が暗く、灰色に近い色となる。一方、廃瓦の微粉末の混合割合を４０〜５０重量％としたものは、素焼きの陶器のような明るいレンガ色となり、塗装した外壁の美観に優れている。
【０００９】
廃瓦の微粉末を粒径１ｍｍ以下の微粉末としたときは、塗装面が滑らかでやさしい外観となり、３ｍｍ以下の微粉末としたときは、塗装面が粗面となった独特の美観が得られる。
【００１０】
得られた塗料の施工方法としては、ローラー塗装、刷毛塗り、エアスプレーガンによる吹き付け塗装等で、用途としては、住宅、ビル、工場などの外壁の塗装、ブロック塀の塗装などの外回りの塗装である。
【発明の効果】
【００１１】
この発明により、屋根の葺き替え現場や家屋の取り壊し現場で多量に排出される瓦、特に舗装材として利用するために破砕したときに出る廃瓦の微粉末を有効に再利用することができると共に、弾性アクリルエマルジョン廃塗料の再利用も図れる効果がある。瓦は１２００度前後で焼成されているため、粉末になった状態でも堅牢さを維持し、アクリルエマルジョン塗料に混合しても粘りが発生せず、粘土質が遊離することもない。塗装作業も簡単である。
【００１２】
また、瓦は多孔質のため、この発明により得られる塗料は、熱伝導率が小さく、断熱効果がある。また、破砕時に生ずる廃瓦の微粉末の角が弾性アクリルエマルジョン廃塗料で被覆されるため、塗装面が粗面であっても柔らかな触感を呈し、擦られた肌や物を傷つけることがない。更に、瓦特有の色彩が弾性アクリルエマルジョン廃塗料の色彩と融合して、塗布された壁面に美しい外観を付与できるという効果がある。
【発明を実施するための最良の形態】
【００１３】
廃瓦を破砕するときに発生する微粉末１５ｋｇを調色の際の色見本ないし調色誤りのために発生した弾性アクリルエマルジョン廃塗料１５ｋｇに投入し、水２００ｃｃを加えて均一に混合した。
【００１４】
使用した廃瓦の微粉末の粒径は０．１〜３ｍｍの範囲にあり、平均粒径は約１ｍｍであった。この瓦粉末を弾性アクリルエマルジョン廃塗料１５ｋｇに投入し、水２００ｃｃを加えて均一に混合したものを、色あせてクラックの入ったブロック塀に塗装した。水２００ｃｃは、塗装作業の作業性を向上させるために加えたものである。この水以外には、顔料などの他の混合物を加えていない。塗装したブロック塀は、素焼き色の凹凸のある非常に美しいブロック塀に蘇った。
【００１５】
クラック部分にもアクリルエマルジョン塗料はもちろん、瓦粉末も入り込み、ほとんどモルタル下地処理なしで美しい外観を形成した。混入された瓦粒子が微粉から３ｍｍ以内のため、基材として用いることにより、自然な形状の塗り面が得られた。
【００１６】
使用した弾性アクリルエマルジョン廃塗料は、外装材の塗装見本版の作成過程で発生した下記組成及び性質を備えた廃塗料で、見本作成過程において各種の色彩のものが混合されるが、性能面は商品と同等の性能を有する。
1、組成
アクリル樹脂  １０〜２０
充填材・骨材  ４０〜５０
内シリカ      １〜５
酸化チタン    １〜５
水            ２０〜２５
2、物理的及び化学的性質
性状    ペースト状
色彩    各種（薄いグレーが多い）
臭気    アクリル系臭気有
沸点    １００℃
融点    ０℃
密度    １．５（２０℃において）
【００１７】
一般的な従来の塗料は、素人が塗った場合、刷毛跡が目立ち、広い面積を塗装するには十分な熟練が必要であった。これに対してこの発明の塗料は、ローラー刷毛を使用した場合、広い面積であっても、瓦粉末と弾性アクリルエマルジョン塗料との相互作用により、厚塗りも可能で、刷毛跡は自然な模様となり目立たない。また、ローラ塗装だけでなく、普通の刷毛塗りやエアーガンによる吹き付け塗装も可能である。